(57)【要約】      （修正有）【課題】優れた耐熱性と導電性を併せ有する新規繊維布帛を提供する。【解決手段】ポリパラフェニレンテレフタルアミドからなるアラミド繊維を最も好ましい繊維とする有機高分子繊維は、必要に応じた表面の粗化を経て、シランカップリング剤による処理を施され、メタライズ処理された後、無電解めっきによって有機高分子繊維からなる金属めっき糸とされる。この金属めっき糸により耐熱性と導電性にすぐれた布帛が製造される。布帛は防護衣及びスポーツ衣料などの衣料、耐熱シート及び耐熱衣料などの耐熱性製品に使用される。【選択図】  なし【特許請求の範囲】
【請求項１】
金属めっき糸を含むことを特徴とする布帛。
【請求項２】
金属めっき糸が、樹脂加工されていることを特徴とする請求項１記載の布帛。
【請求項３】
金属めっき糸が、金属でメタライズ処理した糸を当該金属よりもイオン化傾向が大きいめっき金属で無電解めっきされている糸であることを特徴とする請求項１または２に記載の布帛。
【請求項４】
金属めっき糸が、糸状にシランカップリング剤を作用される工程と、繊維表面に固着したシランカップリング剤をメタライズ処理する工程と、メタライズ処理した糸を無電解めっき処理する工程とを含む方法で製造される糸であることを特徴とする請求項１〜３のいずれかに記載の布帛。
【請求項５】
金属めっき糸が、金属めっきされたアラミド繊維から構成されている糸であることを特徴とする請求項１〜４のいずれかに記載の布帛。
【請求項６】
アラミド繊維がポリパラフェニレンテレフタルアミドであることを特徴とする請求項５に記載の布帛。
【請求項７】
請求項１〜６のいずれかに記載の布帛を含んでなることを特徴とする防護衣及びスポーツ衣料から選ばれる衣料。
【請求項８】
請求項１〜６のいずれかに記載の布帛を含んでなることを特徴とする耐熱シート及び耐熱衣料から選ばれる耐熱性製品。
【発明の詳細な説明】
【０００１】
【発明の属する技術分野】
本発明は金属めっき糸を含む布帛並びにその例えば防護衣、スポーツ衣、耐熱シート及び耐熱衣料などの用途に関する。
【０００２】
【従来の技術】
本発明者らは新規かつ優れた物性を有し、種々の用途に適用可能であって産業上有用な布帛素材を見出すために、鋭意検討をおこなった結果、金属めっき糸、特に樹脂加工された金属めっき糸を含んでなる布帛ならびにその工業的有利な製造方法の創製に成功するとともにそのようにして製造される布帛が例えば優れた耐熱性、導電性を示すことができ、そのような布帛から例えば防護衣、スポーツ衣、耐熱シート又は耐熱衣料などの従来にない優れた繊維製品が得られることを知見した。
【０００３】
【発明が解決しようとする課題】
本発明は例えば耐熱性、導電性などの物性において優れた性質を示す布帛ならびにその工業的有利な製造方法を提供すること並びにそのようにして製造した布帛を使用した有用な繊維製品を提供することを目的とする。
【０００４】
【課題を解決するための手段】
本発明者らは上記目的を達成するために種々検討した結果、有機高分子繊維をエッチング処理する工程と、エッチング処理した有機高分子繊維にシランカップリング剤を作用させてシランカップリング剤が繊維表面に固着した有機高分子繊維を得る工程と、繊維表面に固着したシランカップリング剤をメタライズ処理して金属粒子がシランカップリング剤を介して繊維表面に固着した有機高分子繊維を得る工程と、メタライズ処理した有機高分子繊維を上記金属よりもイオン化傾向が大であるメッキ金属の化合物を用いて無電解めっき処理する工程とを含む製造方法によって金属めっき糸が効率よく、工程管理が容易で、工業的に有利に製造されること、さらにこのようなめっき糸を用いてめっき糸からめっき糸を含む布帛が容易に製造され得ること、並びにそのような布帛が例えば耐熱性、導電性を有し得ること、そして今までにない例えば防護衣、スポーツ衣、耐熱シートなど優れた繊維製品を得ることができることなど種々の新知見を得た後、さらに検討を継続して本発明を完成するに至った。
【０００５】
すなわち、本発明は、
（１）  金属めっき糸を含むことを特徴とする布帛、
（２）  金属めっき糸が、樹脂加工されていることを特徴とする（１）記載の布帛、
（３）  金属めっき糸が、金属でメタライズ処理した糸を当該金属よりもイオン化傾向が大きいめっき金属で無電解めっきされている糸であることを特徴とする（１）または（２）に記載の布帛、
（４）  金属めっき糸が、糸状にシランカップリング剤を作用される工程と、繊維表面に固着したシランカップリング剤をメタライズ処理する工程と、メタライズ処理した糸を無電解めっき処理する工程とを含む方法で製造される糸であることを特徴とする（１）〜（３）のいずれかに記載の布帛、
（５）  金属めっき糸が、金属めっきされたアラミド繊維から構成されている糸であることを特徴とする（１）〜（４）のいずれかに記載の布帛、
（６）  アラミド繊維がポリパラフェニレンテレフタルアミドであることを特徴とする（５）に記載の布帛、
（７）  （１）〜（６）のいずれかに記載の布帛を含んでなることを特徴とする防護衣及びスポーツ衣料から選ばれる衣料、
（８）  （１）〜（６）のいずれかに記載の布帛を含んでなることを特徴とする耐熱シート及び耐熱衣料から選ばれる耐熱性製品、
に関する。
【０００６】
【発明の実施の形態】
本願発明の好ましい実施態様について説明する。その一つによれば、金属をその表面に固着して成る糸、すなわち、金属めっき糸は次のようにして造られる。まず、第一に例えば有機高分子繊維をエッチング処理する工程を行う、次いでエッチング処理した該繊維にシランカップリング剤を作用させてシランカップリング剤が繊維表面に固着した該繊維を造る、更に繊維表面に固着したシランカップリング剤をメタライズ処理して金属粒子がシランカップリング剤を介して繊維表面に固着した該繊維を造る、そして、メタライズ処理した糸を上記金属よりもイオン化傾向が大であるめっき金属の化合物を用いて無電解めっき処理することによって特徴ある金属めっき糸が提供されるのである。
【０００７】
また、本願発明の他の好ましい実施態様によれば、上記エッチング処理の工程を省略する。例えば既にミクロボイドのあるケブラーＥＧ糸や、例えば紙ヤスリなどを使用する擦過処理、プラズマ処理などにより表面に既に凹凸がある糸の場合にはエッチング処理を省略してもよい。
ここにおいて、処理工程が連続する場合、それぞれの処理工程を終えた後、被処理物を水洗して、付着している薬品を取り除くことは、通常行われているところであり、本願発明においても通常に従い適宜行われる。
【０００８】
対象とされる金属めっき糸を構成している有機高分子繊維の例としては、アラミド繊維、全芳香族ポリエステル繊維、ポリパラフェニレンビスオキサゾール繊維などが挙げられる。
アラミド繊維にはメタ系アラミド繊維とパラ系アラミド繊維とがあり、前者はメタ系全芳香族ポリアミド繊維であり、例えばポリメタフェニレンイソフタルアミド繊維（デュポン社製、商品名ノーメックス）があり、後者はパラ系全芳香族ポリアミド繊維であり、例えばポリパラフェニレンテレフタルアミド（東レ・デュポン社製、商品名ケブラー）及びコポリ・パラ・フェニレン−３，４’−ジフェニルエーテルテレフタルアミド繊維（帝人製、商品名テクノーラ）がある。
中でも好ましいのはパラ系アラミド繊維、特にポリパラフェニレンテレフタルアミド繊維である。
【０００９】
ここにおけるエッチング処理とは該繊維の表面積を大きくするために行うものであって、これによって該繊維の表面にボーラスな構造を与える。エッチング処理のために使用される方法はクロム酸硫酸混液を使用し、これに該繊維を浸漬する方法が採られる。使用されるクロム酸硫酸混液は無水クロム酸、重クロム酸カリウム又は重クロム酸ナトリウム等又はその水溶液と濃硫酸との混合溶液であって、種々の濃度のものが知られているが、特に限定されるものではない。
【００１０】
混液１リッター当たり５グラムから５００グラムの無水クロム酸又はクロム酸塩と濃硫酸１００ミリリッターから９５０ミリリッターを含むもの、好ましくは３グラムから５００グラムの無水クロム酸又はクロム酸塩と濃硫酸１５０ミリリッターから８５０ミリリッターを含むものが使用される。浸漬は４０℃から７０℃で、時間は２分から２５分の間で適宜選択して行われる。
浸漬時間は薬液の濃度、温度等により様々であるが、１乃至３０分、好ましくは５乃至２０分である。
浸漬処理された該繊維は、水洗洗浄されて混液を取り除き、更に付着している六価クロムを無害化するために、亜硫酸ソーダ、亜硫酸水、ロンガリット等の水溶液に浸漬洗浄処理される。これによって六価クロムは還元されて三価のクロムに変わると共に、該繊維から除かれる。
【００１１】
ここに得られる該繊維はシランカップリング剤で処理される。用いられるシランカップリング剤としては、例えばγ−アミノプロピルトリエトキシシラン、γ−アミノプロピルトリメトキシシラン、イミダゾリンシラン、Ｎ−アミノエチルアミノプロピルトリメトキシシラン、Ｎ−フェニル−γ−アミノプロピルトリメトキシシラン、Ｎ−β−（Ｎ−ビニルベンジルアミノエチル）−γ−アミノプロピルトリメトキシシラン塩酸塩、Ｎ−３−（４−（３−アミノプロポキシ）ブトキシ）プロピル−３−アミノプロピルトリメトキシシラン、トリアジンシラン等のアミノシラン類、
【００１２】
γ−グリシドキシプロピルトリメトキシシラン、４−グリシジルブチルトリメトキシシラン、γ−グリシドキシプロピルメチルジエトキシシラン、β−（３，４−エポキシシクロヘキシル）エチルトリメトキシシラン等のエポキシシラン類、γ−クロロプロピルトリメトキシシラン等のクロルシラン類、γ−メタクリルオキシプロピルトリメトキシシラン等のメタクリルシラン類、ビニルトリメトキシシラン、ビニルトリエトキシシラン等のビニルシラン類が挙げられる。
ここに挙げられたシランカップリング剤の中で、本願発明に好ましいのは窒素原子を持っているもの、殊に二個以上の窒素原子を持っているものが最も好ましい。
【００１３】
ここに用いられるシランカップリング剤は、適宜溶媒に溶かして使用されるところ、用いられる溶媒としては、水、メチルアルコール、エチルアルコール、プロピルアルコール、イソプロピルアルコール、ブチルアルコール、イソブチルアルコール等の低級アルコール、イソプロピルエーテル、テトラヒドロフラン、ジオキサン等のエーテルが挙げられる。これらは単独で又は混合して使用される。
シランカップリング剤の該繊維への固着は、シランカップリング剤を約０．０１〜２０容量％、好ましくは約０．１〜５容量％の濃度に溶解した溶液に繊維を浸漬して行なわれる。
かくして得られた繊維の表面にシランカップリング剤を固着した該繊維は、メタライズ処理を施され、当該シランカップリング剤に金属粒子を結合させる。これにより、金属粒子がシランカップリング剤を介して繊維表面に固着した該繊維を得る。金属粒子の金属好ましくは遷移金属である。
【００１４】
ここにおいて、メタライズ処理は、塩化パラジウム水溶液を使用して、塩化第一錫、塩酸、水を含む溶液と塩化パラジウム、塩酸、水を含む溶液の順に使用して、更には塩化パラジウムと塩化錫の混合物、塩酸、水を含む溶液を使用して、シランカップリング剤が繊維表面に固着した該繊維を浸漬することにより行われる。このような処理によりパラジウム金属粒子がシランカップリング剤を介して繊維表面に固着している該繊維が得られる。
該繊維に斯かる処理を施すことによって、この後に続く無電解めっき処理において析出するめっき金属の固着性の向上と、むらのないデポジットが期待できる。
【００１５】
かくて得られた金属粒子がシランカップリング剤を介して繊維表面に固着した該繊維は無電解めっき処理されることにより、本願発明の金属めっきを施された繊維が提供される。ここにおいて無電解めっき処理は以下のようにして行われる。
即ち、無電解めっきは金属化合物の水溶液に還元剤を加えることらより被めっき物の上に金属を析出せしめ、これにより金属被膜を形成するものであるところ、用いられる金属としては上記の金属粒子の金属よりもイオン化傾向がより大きい金属であればどのようなものでもよく、例えば銅、ニッケル、コバルト、錫、銀又は金等が挙げられ、これらの金属が単独で使用される場合の他に、これらの金属と、ニッケル、コバルト、鉄、タングステン、硼素又は燐等との合金等も上記金属として被膜形成に使用され得る。
これら金属は塩として水溶液の調製に使用される。例えば、硫酸銅、塩基性炭酸銅、硫酸ニッケル、酢酸ニッケル、塩化ニッケル、塩基性炭酸ニッケル、塩化コバルト、硫酸コバルト、酢酸コバルト、塩化第一錫、硝酸銀、青化銀カリウム、塩化金、青化金カリウム等の塩が使用される。
【００１６】
次に使用される還元剤としては、ホルムアルデヒド、硫酸ヒドラジン、塩酸ヒドラジン等のヒドラジン酸付加塩、次亜燐酸ナトリウム、水素化硼素ナトリウム、酒石酸又はその塩（例えばナトリウム又はカリウム塩）、ブドウ糖等が挙げられる。
又無電解めっきは金属の析出反応の進行につれて、主成分の金属塩や還元剤が不足してくるので、それの補充を行わなければならないことは当然のこと、その他に還元剤が酸化されて起こるめっき浴中のｐＨの変化や生成物によるめっき浴の老化促進などが起こるので、各種の化合物を添加することが行われる。
添加される化合物としては、水酸化ナトリウム、炭酸ナトリウム、炭酸水素ナトリウム、酢酸ナトリウム、グリコール酸ナトリウム、クエン酸、コハク酸、エチレンジアミン四酢酸、トリエタノールアミン、塩化アンモニウム、硫酸アンモニウム、水酸化アンモニウム、エチレンジアミン、ジエチルトリアミン、トリエチレンテトラミン、マロン酸、グルタミン酸、乳酸、ロッセル塩等が挙げられる。
【００１７】
因みに、無電解めっき浴を例示すれば実施例に使用されているものの他次のようなものがある。即ち、
銅の場合
硫酸銅、炭酸ナトリウム、酒石酸塩、エチレンジアミン四酢酸、トリエタノールアミン、水酸化ナトリウムの水溶液、ホルマリン水溶液を混合したもの
ニッケルの場合
硫酸ニッケル、次亜燐酸ナトリウム、グリコール酸ナトリウム、酢酸ナトリウムの水溶液混合物
ニッケルーコバルトの場合
塩化ニッケル、塩化コバルト、塩酸ヒドラジン、酒石酸ナトリウム、チオ尿素の水溶液を混合したもの
等々が挙げられる。
又さらに上記のように無電解処理して得られる金属めっき糸をさらに常法に従って、よりイオン化傾向の大きい金属で（例えば金、プラチナ、パラジウム等）で電解めっきしてもよい。
【００１８】
本願発明は、金属めっき糸に樹脂加工することができる。樹脂加工することにより、金属めっき糸の劣化を防いだり、さらに機能性を高めたり、製織や編成などの後加工をしやすくしたり、金属めっき糸の優れた機能を保持したりすることができる。ここで用いられる樹脂としては例えば、ポリオレフィン系樹脂、ポリエステル系樹脂、ポリアミド系樹脂、ポリイミド系樹脂、ポリウレタン系樹脂、ポリアクリル系樹脂、ポリ酢酸ビニル系樹脂等、いずれの樹脂であってもよい。また、一般によく用いられているシリコーンやフッ素系樹脂等の公知の樹脂を用いてもよい。また本願発明においては、ＣＰレジン、ポリイミド、ポリアミド、ポリアミドイミド、ポリフェニレンスルフィド、ポリケトン、ポリアミノビスマレイミド、ポリチオエーテルスルホン、ポリエーテルスルホン、ポリエーテルニトリル、ポリエーテルケトン、ポリエーテルエーテルケトン、ポリエーテルケトンケトンおよびポリエーテルイミド等の耐熱性の熱硬化性樹脂が特に好ましい。
【００１９】
ポリオレフィン系樹脂としては、例えば、ポリエチレン、ポリプロピレン、ポリイソブチレン、ポリブタジエン、ポリイソプレン、シクロオレフィン系樹脂、エチレン・酢酸ビニル共重合体、エチレン・メチルアクリレート共重合体、エチレン・プロピレン共重合体、エチレン・ヘキセン共重合体およびエチレン・オクテン共重合体等が挙げられる。これらは単独で用いてもよいし、２種以上用いてもよい。また、市販のものを用いてもよく、ポリオレフィン系樹脂の市販品としては、例えば、住友スリーエム社製の商品名：１５９２等が挙げられる。また、ポリオレフィン系樹脂の市販品としては、例えば、三井石油化学工業社製の商品名：ＴＰＸ、出光石油化学社製の商品名：ＳＰＳ等が挙げられる。
【００２０】
ポリエステル系樹脂は、二価以上のカルボン酸成分又はエステル形成能をもつそれら誘導体、二価以上のアルコール成分及び／又はフェノール成分、エステル形成能をもつそれら誘導体とを公知の方法等で重縮合して得られる。
ポリエステル系樹脂としては、例えばポリエチレンテレフタレート、ポリブチレンテレフタレート、ポリヘキサメチレンテレフタレート、ポリシクロヘキサンジメチレンテレフタレート、ポリエチレンナフタレート、ポリブチレンナフタレート等から選ばれる１以上が挙げられる。
【００２１】
ポリアミド系樹脂としては、例えば芳香族ジアミンとジカルボン酸とから形成されるポリアミド樹脂及びそれらの共重合体などで、具体的にはポリパラフェニレンテレフタルアミド、ポリメタフェニレンイソフタルアミド、コポリパラフェニレン−３，４’−ジフェニルエーテルテレフタルアミド、ナイロン６６、ポリヘキサメチレンセバカミド（ナイロン６・１０）、ポリヘキサメチレンドデカナミド（ナイロン６・１２）、ポリドデカメチレンドデカナミド（ナイロン１２１２）、ポリメタキシリレンアジパミド（ナイロンＭＸＤ６）、ポリテトラメチレンアジパミド（ナイロン４６）及びこれらの混合物や共重合体；ナイロン６／６６、６Ｔ成分が５０モル％以下であるナイロン６６／６Ｔ（６Ｔ：ポリヘキサメチレンテレフタラミド）、６Ｉ成分が５０モル％以下であるナイロン６６／６Ｉ（６Ｉ：ポリヘキサメチレンイソフタラミド）、ナイロン６Ｔ／６Ｉ／６６、ナイロン６Ｔ／６Ｉ／６１０等の共重合体；ポリヘキサメチレンテレフタルアミド（ナイロン６Ｔ）、ポリヘキサメチレンイソフタルアミド（ナイロン６Ｉ）、ポリ（２−メチルペンタメチレン）テレフタルアミド（ナイロンＭ５Ｔ）、ポリ（２−メチルペンタメチレン）イソフタルアミド（ナイロンＭ５Ｉ）、ナイロン６Ｔ／６Ｉ、ナイロン６Ｔ／Ｍ５Ｔ等の共重合体が挙げられ、そのほかアモルファスナイロンでもよく、アモルファスナイロンとしてはテレフタル酸とトリメチルヘキサメチレンジアミンの重縮合物等が挙げられる。
【００２２】
更に、環状ラクタムの開環重合物、アミノカルボン酸の重縮合物及びこれらの成分からなる共重合体、具体的には、ナイロン６、ポリ−ω−ウンデカナミド（ナイロン１１）、ポリ−ω−ドデカナミド（ナイロン１２）等の脂肪族ポリアミド樹脂及びこれらの共重合体、ジアミン、ジカルボン酸とからなるポリアミドとの共重合体、具体的にはナイロン６Ｔ／６、ナイロン６Ｔ／１１、ナイロン６Ｔ／１２、ナイロン６Ｔ／６Ｉ／１２、ナイロン６Ｔ／６Ｉ／６１０／１２等及びこれらの混合物が挙げられる。
【００２３】
ポリイミド樹脂は、広義のポリイミドをさし、例えば芳香族系ポリイミド、ベンゾフェノンテトラカルボン酸系ポリイミド、マレイン酸系ポリイミド、熱可塑性ポリイミドなどが挙げられ、具体的にはポリイミド、ポリアミドイミド、ポリエーテルイミド、ポリエステルイミドなどが挙げられる。熱硬化性が本願発明においては好ましいが、あえて非熱可塑性、熱可塑性、熱硬化性等は問わない。即ち、ポリイミドの分子構造は問わない。あえて例示するとすれば、好ましくは下記の一般構造式（１）
【００２４】
【化１】
2004346349.tif 000002
の繰り返し単位を有するポリイミドに適用される。ポリイミドの合成法は、公知のいずれの方法を用いることもできるが、代表的にはテトラカルボン酸二無水物とジアミノ化合物とを反応させることによって合成する。また、市販品を適宜用いてもよい。市販品としてジーイープラスチックジャパン（株）製、ウルテム１０００が挙げられるが、適宜モノマーを組み合わせて合成したものも好ましく用いることができる。
【００２５】
ポリウレタン系樹脂としては、例えばウレタン結合を有するポリウレタン樹脂以外にウレタン結合及びウレア結合を有するポリウレタンウレア樹脂等を含む。ポリウレタン系樹脂は、活性水素基含有化合物と有機ポリイソシアネートとの反応で得られる。ポリウレタン系樹脂を製造するにあたっては、従来の公知の方法、すなわち、原料を有機溶剤に溶解させて反応させる溶液反応法、無溶剤下で各原料を十分に混合、反応させる無溶剤反応法等を用いることができる。また、活性水素基含有化合物と有機ポリイソシアネートを一度に反応させるワンショット法や、活性水素化合物と有機ジイソシアネートとをイソシアネート基過剰で反応させてイソシアネート基末端プレポリマーを合成しておき、その後、イソシアネート基末端プレポリマーを活性水素化合物と反応させるプレポリマー法等、公知の方法にて合成できる。なお、本願発明におけるポリウレタン系樹脂は、通常の市販のポリウレタン系樹脂を用いることができる。
【００２６】
本願発明に用いるアクリル系樹脂とはアクリル酸、アクリル酸エステル、アクリロニトリルおよびその誘導体のモノマー単位を繰り返し単位とするポリマーをいい、単独重合体又はスチレン、ブタジエン等との共重合体をいう。具体的にはポリアクリル酸、ポリメタクリル酸メチル（ＰＭＭＡ），ポリアクリロニトリル、アクリル酸エチル−アクリル酸−２−クロロエチル共重合体、アクリル酸−ｎ−ブチル−アクリロニトリル共重合体、アクリルニトリル−スチレン共重合体、アクリロニトリル−ブタジエン共重合体、アクリロニトリル−ブタジエン−スチレン共重合体等が例示できる。
【００２７】
ポリ酢酸ビニル系樹脂としては、例えば、ポリ酢酸ビニル、酢酸ビニル−アクリル酸エステル共重合体、酢酸ビニル−エチレン共重合体、酢酸ビニル−マレイン酸ジエステル共重合体、酢酸ビニル−アクリル酸共重合体、酢酸ビニル−クロトン酸共重合体及び酢酸ビニル−無水マレイン酸共重合体等が挙げられる。なお、上記ポリ酢酸ビニル系樹脂としては市販のものを用いることもでき、かかる市販品としては、例えば、商品名ゴーセニールＰＶ−５００（日本合成化学工業（株）製）等が挙げられる。
【００２８】
なお、ＣＰレジンは架橋アミド樹脂の略称であり、熱硬化性樹脂に分類される。ＣＰレジンは、高強度、高弾性、高伸張、高硬度等の優れた性質を有しており、さらに、耐熱性においても優れている。ＣＰレジンは公知の方法を適宜用いてもよい。例えば、２，２’−（１，３−フェニレン）ビス−２−オキサゾリン（以下、１，３−ＰＢＯという）と２塩基酸とを反応させて得られる。
【００２９】
本願発明の金属めっきへの樹脂加工に用いられる樹脂は、ガラス転移点が２００℃以上、示差走査熱量計で測定した熱分解点が３５０℃以上の樹脂が好ましい。ここで、上記物性は、以下に記載の方法、機器を使用して測定することができる。ガラス転移点温度は、ＲＨＥＯＶＩＢＲＯＮ−ＤＤＶ−ＩＩ−ＥＡにて測定し、ＳＡＣＭＡ法によって計算することにより求めることができる。熱分解点は、ＴＧ−ＤＴＧで測定することができ、本明細書では、最も重量減少速度の大きい温度を熱分解点と定義する。
【００３０】
金属めっき糸に樹脂を付着させる方法は、特に限定せず、浸漬させて樹脂を付着させてもよいし、スプレーでふきつけてもよいし、ローラーで塗ってもよい。また、樹脂を溶かすなどして、あらかじめ金属めっき糸に付着させやすく樹脂を調整することが好ましい。樹脂を付着させた後、所望に応じてさらに、乾燥、熱処理若しくはソーピングなどを行ってもよい。また、金属めっき糸を製織、編成した後に布帛の状態で上記方法により樹脂加工することもできる。
【００３１】
上記のように製造しためっき糸を使用して布帛を製造する。布帛の製造は自体公知の方法に従って行われてよい。本願発明における布帛の形態としては、いわゆる織物、編み物、不織布など、どの形態をとってもよい。また、該布帛の用途は特に限定されない。
該布帛は、耐熱性などに優れた高性能布帛であるため、厳しい使用環境条件が要求される用途に、例えば耐熱性を要求される布帛製品に特に適している。該布帛の用途例として、防護衣、作業用または工業用手袋、腕カバー、前かけ、足首カバーの他、作業靴、じか足袋、溶接用作業衣、またはスポーツ衣料として、スクリューによる切創から身体を保護する競艇選手用上着、同ズボン、野球やサッカー用のソックス、武道具としてフェンシングユニフォーム、さらに、溶接作業用カーテン、消防服、消防用ホース、火花受け、耐熱シート、耐熱カバー、不繊布、テント、サンドバック、帆、幌、ロープなどが挙げられるが、これらに限定されるものではない。
さらに該布帛は優れた導電性を有しているため、例えばパソコンやコピー機、冷蔵庫、電子レンジ、テレビ、ステレオなどの電気製品の種々の導電性部品（コード類）、電磁波シールド材（例えば携帯電話の筐体、航空機の計器類、医療器具類、心臓のペースメーカー部品類）などの素材として有用である。
【００３２】
以下、本願発明をさらに説明するため実施例を記述するが、これによって本願発明が制限されるものではない。
【００３３】
【実施例】
（金属めっき糸の製造）
製造例１
（製造例１−１）
アラミド繊維を下記の通り連続的に処理した。
溶液１リッター中に無水クロム酸３５０ｇ、硫酸２００ｍｌを含む溶液に、６５℃で５分浸漬し、水洗した。
次に、溶液１リッター中、亜硫酸ナトリウム５０ｇを含む水溶液に、２５℃で２分浸漬し、水洗した。
次に、α−アミノエチルトリエトキシシラン０．１％水溶液に５０℃で５分浸漬し、水洗した。
次に、溶液１リッター中、塩化パラジウム０．１ｇ、塩化第一錫１５ｇ、塩酸２００ｍｌを含む水溶液に、２４℃で３分浸漬し、水洗した。
次に、５パーセント硫酸水溶液に５０℃で５分浸漬し、水洗した。
次に、溶液１リッター中、硫酸ニッケル２０ｇ、乳酸２５ｇ、コハク酸３ｇ、次亜燐酸ナトリウム２０ｇを含む水溶液に、９０℃で１５分浸漬し、水洗し、乾燥して、ニッケル付きアラミド繊維を得た。得られた繊維にはニッケルが約３μｍ付いておりテープテストで剥離しなかった。
【００３４】
（製造例１−２）
製造例１−１により得たニッケル付きアラミド繊維を用いて、溶液１リッター中、燐酸２カリウム１００ｇ、燐酸１カリウム５０ｇ、青化金カリウム７ｇを含む水溶液で、８０℃で４分、１Ａ／ｄｍ２の条件で電気メッキし、金が１μｍ付着したものを得た。テープテストで剥離しなかった。
【００３５】
製造例２
（製造例２−１）
アラミド繊維を下記の通り連続的に処理した。
溶液１リッター中に無水クロム酸５ｇ、硫酸８００ｍｌを含む溶液に、６０℃で１５分浸漬し、水洗した。
次に、５パーセント亜硫酸水に、２５℃で５分浸漬し、水洗した。
次に、γ−アミノプロピルトリエトキシシラン０．３％水溶液に４０℃で３分浸漬し、水洗した。
次に、溶液１リッター中、塩化第一錫２０ｇ、塩酸４０ｍｌを含む水溶液に、２５℃で５分浸漬し、水洗した。更に溶液１リッター中、塩化パラジウム０．１５ｇ、塩酸０．２ｍｌを含む溶液に２５℃で５分浸漬し、水洗した。
次に、５パーセント硫酸水溶液に５０℃で５分浸漬し、水洗した。
次に、溶液１リッター中、硫酸銅７ｇ、ロッセル塩２０ｇ、炭酸ナトリウム２ｇ、水酸化ナトリウム５ｇ、ホルマリン２５ｍｌを含む水溶液に、２５℃で２５分浸漬し、水洗し、乾燥して、銅付きアラミド繊維を得た。得られた繊維には銅が約０．７μｍ付いておりテープテストで剥離しなかった。
【００３６】
（製造例２−２）
製造例２−１により得た銅付きアラミド繊維を用いて、溶液１リッター中、青化銀カリウム６０ｇ、青化カリウム１２０ｇ、炭酸カリウム１０ｇ、亜セレン酸０．５ｇを含む水溶液で、２５℃で７分、２Ａ／ｄｍ２の条件で電気メッキし、銀が約３μｍ付着したものを得た。テープテストで剥離しなかった。
【００３７】
実施例
製造例１−１で製造された金属めっき糸を整経、製織して経糸密度５９本／２．５４ｃｍ、緯糸密度４７本／２．５４ｃｍのツイルの織物を得た。この織物をフッ素系樹脂液中に浸漬、含浸した後、マングルで絞り、乾燥して撥水加工した。撥水加工した織物のＪＩＳ  Ｌ  １０９２スプレー法によるはっすい度はいずれも５級であり、さらにこの織物のＪＩＳ  Ｌ  ０２１７の１０３法に基づく洗濯１０回後のはっすい度はいずれも４級であった。また、得られた織物を３枚重ねた場合のＩＳＯ６９４２−１９９３  Ｂ法による熱伝達性Ｔ２は２８秒であった。これに対し、比較例として２０番手双糸のアラミド繊維をめっきせずに整経、製織し、樹脂加工しなかった布帛のはっすい度は１級で、洗濯１０回後のはっすい度も１級であった。また、熱伝導性Ｔ２は１５秒であった。
【００３８】
【発明の効果】
本発明によって得られる布帛は優れた耐熱性と導電性を有するために、種々の用途例えば防護衣、スポーツ衣、耐熱シート等有用な繊維製品を与える。